(57)【特許請求の範囲】
【請求項１】
複数の収納用凹部を有する青果用トレーであって、ポリスチレン系樹脂と、エチレンースチレン共重合体とを、重量比で９６／４〜４４／５６の範囲内で混合した混合樹脂の発泡シートから成形されたことを特徴とする青果用トレー。
【請求項２】
発泡シートの密度が０．０２０〜０．３０ｇ／ｃｍ3である請求項１記載の青果用トレー。
【請求項３】
エチレン−スチレン共重合体の組成が、エチレンとスチレンの重量比で５０／５０〜２０／８０の範囲内である請求項１または２記載の青果用トレー。
【請求項４】
エチレン−スチレン共重合体が、一般式(1)：
【化１】
0003721028.tif 000007
〔式中、ａ、ｂおよびｃはそれぞれ１以上の整数を示す。〕
で表されるものである請求項１〜３のいずれかに記載の青果用トレー。
【請求項５】
ポリスチレン系樹脂が、ゴム変性スチレン系樹脂を含んでいる請求項１〜４のいずれかに記載の青果用トレー。
【発明の詳細な説明】
【０００１】
【発明の属する技術分野】
本発明は多数の収納用凹部を有する青果用トレーに関する。
【０００２】
【従来の技術】
従来、桃や梨といった青果の収納包装には主として、ポリスチレン系樹脂発泡シート、架橋ポリエチレン樹脂発泡シート、ポリプロピレン系樹脂発泡シートなどの発泡シートをシート成形して得られた、多数の収納凹部を有するトレーや、あるいはパルプモールドによるトレーなどが使用されている。
これらのトレーにはそれぞれ、収納する青果の種類や収納形態などによって長所、短所があるため、使い分けがされている。
【０００３】
たとえばポリスチレン系樹脂発泡シートからなるトレーは、ある程度重量があって表面の硬い梨の収納に多く使用され、また架橋ポリエチレン樹脂発泡シートからなるトレーは、表面が柔らかく傷の付きやすい桃の収納に使用される。さらにパルプモールドはりんごやトマトの収納に使用される。このように、青果用トレーとしては多種多様なものが必要である。
しかし、青果用トレーは一般に、青果の収穫時期よりも早めに、その年の生産量を見越してある程度の在庫を確保しておく必要がある。
【０００４】
それゆえ上記のような多様なトレーを使用するためには、全てのトレーについて常に多量の在庫を確保しておく必要があることになり、その貯蔵場所の確保や在庫管理などに要する労力、経費などが嵩むという問題を生じる。
また、それぞれの素材にも課題がある。
たとえばポリスチレン系樹脂発泡シートからなるトレーは、樹脂自体の物性から耐衝撃性が低く、衝撃時に割れやすいという問題を有している。
【０００５】
一方、ポリプロピレン系樹脂発泡シートからなるトレーの場合は、発泡シートを得ること自体が容易でなく、また発泡シートが得られるのは特定のポリプロピレン系樹脂に限定され、その樹脂自体が高価であるためコスト的に不利である。架橋ポリエチレン発泡体からなるトレーは、その改良された粘弾性特性ゆえに外観美麗で、しかも成形性、緩衝性ともにすぐれているが、架橋構造を有するゆえにリサイクルが困難であり、また他の無架橋発泡体と比較して製造工程が複雑で設備的にも高価であり、コストが嵩むという問題がある。
【０００６】
さらにパルプモールドは吸水性があるため、乾燥時には強度的に強いが、水分を含むことで弱く、かつもろくなるという問題がある。
そのため以前から、青果用トレーの素材を統一化するとともに、それぞれの素材の持つ問題を解消する試みがなされている。
たとえば特開平８−２３０９６３号公報には、比較的密度の低いポリプロピレン系樹脂発泡シートと、ポリスチレン系樹脂発泡シートとを積層、成形してなる青果用トレーが記載されている。
【０００７】
この青果用トレーは、ポリプロピレン系樹脂の柔軟性と、ポリスチレン系樹脂の強度とを共存させることを狙ったものであるが、両樹脂を積層するために接着剤が必要であり、コスト的にも、またリサイクルの面でも、課題を完全に解決するものではなかった。
【０００８】
【発明が解決しようとする課題】
そこで、ポリスチレン系樹脂発泡シートからなるトレーの耐衝撃性を改善して、柔軟性を付与するために、たとえば通常のポリスチレンに代えてゴム変性ポリスチレンを使用したり（特開平８―２３１７４８号公報）、あるいはポリスチレン系樹脂にスチレン−ブタジエン−スチレンブロック共重合体（いわゆるＳ−Ｂ−Ｓ型の熱可塑性エラストマー）を混合して発泡させたり（特公平４−４９８６１号公報）することが提案されている。
【０００９】
これらの技術の要点は、ポリスチレンに、当該ポリスチレンよりも耐衝撃性や柔軟性にすぐれたブタジエン系重合体ゴムやスチレン−ブタジエンブロック共重合体などのゴム系成分を加えることで、ポリスチレンの弱点であるこれらの特性を改善するというものである。
しかしこれらの技術では耐衝撃性はある程度改善されるものの、たとえば桃の収納包装などに適した他の柔軟な素材にとって代わることができるような、高い柔軟性を得るのは困難であることが判明した。
【００１０】
いずれにしろ硬軟両方に適した素材はいまだ開発されておらず、以上のような課題を解決するための検討は種々なされているものの、いまだに市場で満足の行く製品が得られていないのが現状である。
本発明の目的は、多様な被包装物に対応することが可能な、新規な青果用トレーを提供することにある。
【００１１】
【課題を解決するための手段】
上記課題を解決するために、発明者らは、発泡シートの原料である樹脂組成物の強度、柔軟性をコントロールすることで広い物性バランスを提供し、それによって多様な被包装物に対応することを可能とすべく種々研究を重ねた結果、ポリスチレン系樹脂に、柔軟成分としてエチレンースチレン共重合体を添加すればよいことを見出し、本発明を完成するに至った。
【００１２】
すなわち本発明の青果用トレーは、複数の収納用凹部を有するものであって、ポリスチレン系樹脂と、エチレンースチレン共重合体とを、重量比で９６／４〜４４／５６の範囲内で混合した混合樹脂の発泡シートから成形されたことを特徴とするものである。
【００１３】
【発明の実施の形態】
以下に、本発明を説明する。
本発明において、上記構成中の一部であるポリスチレン系樹脂としては、スチレンの単独重合体の他、スチレンと他の単量体との共重合体や、あるいはゴム変性ポリスチレンなども使用可能である。
スチレンと共重合させる他の単量体としては、たとえばα−メチルスチレン、メタクリル酸、アクリル酸エステル、メタクリル酸エステル、アクリロニトリル、ブタジエン、無水マレイン酸などがあげられる。
【００１４】
またゴム変性ポリスチレンは、ポリスチレンマトリックス中にゴムが粒子状に分散し、さらに粒子中にポリスチレンが分散した構造をとり、そのゴム粒子は、サラミ状やコアシェル状など種々の形態をなしている。
これらポリスチレン系樹脂はそれぞれ単独で使用される他、２種以上を併用してもよい。
エチレン−スチレン共重合体としては、エチレンとスチレンとを構成単位として含有する、種々の共重合体がそれぞれ単独で、あるいは２種以上混合して使用可能であるが、上記エチレン−スチレン共重合体の組成は、エチレンとスチレンの重量比で５０／５０〜２０／８０の範囲内であるのが好ましい。
【００１５】
この範囲内であれば、ポリスチレン系樹脂およびポリエチレン系樹脂と混合されるエチレン−スチレン共重合体として樹脂構成上、好適であるといえる。すなわち上記の範囲よりエチレンの割合が多い場合には、ポリスチレン系樹脂およびポリエチレン系樹脂と混合した混合樹脂として、低密度の発泡体を得ることが困難となるおそれがあり、逆に上記の範囲よりエチレンの割合が少ない場合には、トレーに柔軟性を付与する効果が弱くなるおそれがある。エチレンとスチレンの重量比のさらに好ましい範囲は４５／５５〜２５／７５である。
【００１６】
上記エチレン−スチレン共重合体としては、たとえば特開平３−１６３０８８号公報に開示された本質的にランダムなインターポリマーに属する、一般式(1)：
【００１７】
【化２】
0003721028.tif 000002
【００１８】
〔式中、ａ、ｂおよびｃはそれぞれ１以上の整数を示す。〕
で表されるものが好適である。
ここでいう本質的にランダムなインターポリマーとは、その主鎖中に、いずれか一方のモノマーのみからなる大きなブロックが生じないように、それぞれのモノマーが、若干の規則性を持って配列された共重合体を指す。
より具体的には、上記一般式(1)に示したように、スチレンモノマー起源のフェニル基がいずれも、主鎖上で互いに隣り合う炭素原子に置換しないように、２個以上のメチレン基によって分離して配置されたコポリマーを本質的にランダムなインターポリマーと規定する。
【００１９】
本質的にランダムなインターポリマーは、一種類以上のα−オレフィンモノマー、および一種類以上のビニルまたはビニリデン芳香族モノマー、および／または、一種類以上の立体障害性脂肪族または環状脂肪族ビニル、もしくはビニリデンモノマー、および、任意にその他の重合可能なエチレン性不飽和モノマーから誘導される重合単位を含有する。
本明細書で使用される“インターポリマー”という用語は、最低２種類の異なるモノマーを重合して製造されるポリマーをいう。
【００２０】
本明細書で用いられる“本質的にランダム”（一種類以上のα−オレフィンモノマー、および、一種類以上のビニルまたはビニリデン芳香族モノマー、および／または、一種類以上の立体的障害性脂肪族または環脂肪族ビニルもしくはビニリデンモノマーから誘導されるポリマー単位を含有する本質的にランダムなインターポリマーにおいて）という用語は、当該インターポリマーのモノマーの分布を、ベルヌイ統計モデルで表すことができる。またはJ. C. Randall in POLYMER SEQUENCE DETERMINATION, Carbon-13 NMR Method, Academic Press New York, 1977, pp. 71-78.に記載されているような一次もしくは二次マルコフ統計モデルで表現できることを意味する。
【００２１】
好ましくは、本質的にランダムなインターポリマーは、３単位以上の芳香族モノマーのブロック中のビニルまたはビニリデン芳香族モノマーを、総量の１５％より多く含有しない。さらに好ましくは、本発明のインターポリマーは、高度のアイソタクチック性またはシンジオタクチック性のどちらも特徴としない。
これは、本発明の本質的にランダムなインターポリマーのＣ13ＮＭＲスペクトルにおいて、メソダイアドシーケンスまたはラセミックダイアドシーケンスのどちらかを表す主鎖のメチレンおよびメチン炭素に相当するピーク面積が、主鎖のメチレンおよびメチン炭素のピーク総面積の７５％を超えないことを意味する。
【００２２】
好適なα−オレフィンとしては、たとえば、２から約２０個、好ましくは２から約１２個、さらに好ましくは２から約８個の炭素を有するα−オレフィンをあげることができる。とくに好適なのは、エチレン、プロピレン、ブテン−１，４メチル１ペンテン、ヘキセン−１もしくはオクテン−１、または、エチレンとその他の１つ以上のプロピレン、ブテン−１，４−メチル−１−ペンテン、ヘキセン−１もしくはオクテン−１との組み合わせである。これらのα−オレフィンは芳香族部分を含まない。
【００２３】
その他の任意に重合可能なエチレン性不飽和モノマーとしては、たとえばインターポリマーエチレン／スチレン／ノルボルネンになるような、ノルボルネンおよびＣ1-10アルキルまたはＣ6-10アリールで置換されたノルボルネンをあげることができる。
本発明のインターポリマーを製造するのに好適に用いられるビニルまたはビニリデン芳香族モノマーとしては、たとえば、下記一般式(2)で表されるものをあげることができる。
【００２４】
【化３】
0003721028.tif 000003
【００２５】
ここでＲ1は水素、および１から約４個の炭素原子を含むアルキルラジカルからなるラジカル群から選択され、好ましくは水素またはメチルである。Ｒ2はそれぞれ独立に水素、および１から約４個の炭素原子を含むアルキルラジカルからなるラジカル群から選択され、好ましくは水素またはメチルである。Ａｒはフェニル基、またはハロ、Ｃ1-4アルキルおよびＣ1-4ハロアルキルからなる群より選択される１から５個の炭素原子を有する置換基によって置換されたフェニル基である。ｎは０から約４、好ましくは０から２、最も好ましくは０である。
【００２６】
ビニル芳香族モノマーの例としては、スチレン、ビニルトルエン、α−メチルスチレン、ｔ−ブチルスチレン、クロロスチレンおよびそのすべての異性体などをあげることができる。とくに好適なモノマーとしては、スチレンとそのアルキルまたはハロゲンで置換された誘導体をあげることができる。好ましいモノマーは、スチレン、α−メチルスチレン、たとえばオルソ−、メタ−、もしくはパラ−メチルスチレンなどのスチレンの低級アルキル（Ｃ1−Ｃ4）またはフェニル環置換物、ハロゲン化スチレン、パラビニルトルエンもしくはそれらの混合物等を含む。さらに好ましい芳香族モノビニルモノマーはスチレンである。
【００２７】
“立体障害性脂肪族または環状脂肪族ビニルまたはビニリデン化合物”という用語は、下記の一般式(3)で表されるような付加重合可能なビニルまたはビニリデンモノマーをいう。
【００２８】
【化４】
0003721028.tif 000004
【００２９】
ここでＡ1は、炭素数２０までの立体的にかさ高な脂肪族または環状脂肪族の置換基である。Ｒ1は水素、および１から約４個までの炭素原子を含むアルキルラジカルからなるアルキル群から選択され、好ましくは水素またはメチルである。Ｒ2はそれぞれ独立に水素、および１から約４個の炭素原子を含むアルキルラジカルからなるラジカル群から選択され、好ましくは水素またはメチルである。または代わりにＲ1とＡ1は環システムを形成する。
【００３０】
好ましい立体障害性脂肪族または環状脂肪族ビニルまたはビニリデン化合物は、エチレン性不飽和箇所のどれか一つの炭素原子が三級または四級置換されたモノマーである。そのような置換基の例として、シクロヘキシル、シクロヘキセニル、シクロオクテニルなどの環状脂肪族、またはそれらの環状アルキルもしくはアリール置換物、三級ブチルおよびノルボルニルなどを挙げることができる。最も好ましい脂肪族または環状脂肪族ビニルまたはビニリデン化合物は、様々な異性体のシクロヘキセンおよび置換シクロヘキセンのビニル−環置換誘導体、および５−エチレンジエン−２−ノルボルネンである。とくに好適なのは、１−、３−、および４−ビニルシクロヘキサンである。
【００３１】
エチレンースチレン共重合体は、単独では、青果用とレートして適する密度の発泡シートが得られない。
ちなみにエチレンとスチレンからなる合成樹脂の発泡体は、たとえば特公昭６０−１３３８号公報や特公平４−１１５８２号公報等にも見られる。どちらも独立気泡率に富む発泡体が得られ、柔軟性、緩衝性に優れた発泡体が得られるようであるが、前者は後者の明細書中にもあるように衝撃時の割れが問題とされており、本来相溶性のないポリスチレンとポリエチレンとの混合による物性低下が示唆されている。これを青果用トレーに適用した場合に、輸送時の割れにつながることは容易に推測される。
【００３２】
また、後者はその耐衝撃性を克服したものであって、ポリスチレンとポリエチレンとの相溶性を向上させるために、その相溶化剤として水素化したスチレン−ブタジエン共重合体を添加することを特徴としている。しかし、この水素化したスチレン−ブタジエンブロック共重合体は非常に高価であり、コストアップの要因となる。しかも当該共重合体は、ポリスチレンとポリエチレンそれぞれの物性の中間的なものでしかなく、添加量も限られるため、本発明のごとく強度と柔軟性とをコントロールすることで広い物性バランスを保有して、青果用トレーとして好適な発泡シート製品となりうるものではない。
【００３３】
これに対し本発明の場合は、エチレン−スチレン共重合体の、ポリスチレン系樹脂に対する配合量を増すことができ、従来以上のポリスチレン樹脂に対する改質効果を発現する。
上記２種の樹脂、すなわちポリスチレン系樹脂とエチレンースチレン共重合体の、発泡シートにおける混合割合は、重量比で９６／４〜４４／５６の範囲内に限定される。この範囲内であれば、青果用トレーにシート成形する発泡シート素材としての、強度と柔軟性との相関関係上、好適であるといえる。
【００３４】
すなわちポリスチレン系樹脂の割合が上記の範囲より多いと耐衝撃性が低下して、トレーに衝撃を与えると割れやすくなり、逆に上記の範囲より少ないと強度が低下して、とくに梨などの重くて硬い被収納物を保持することが困難となる。両者の混合割合は、好ましくは９０／１０〜５０／５０であり、とくに好ましくは９０／１０〜６０／４０である。
本発明の青果用トレーの元になる発泡シートは、上記２種の樹脂の混合樹脂に、当該混合樹脂を発泡させるための発泡剤を加えつつシート状に押出発泡することで製造される。
【００３５】
発泡剤としては、気体状、揮発性および分解型などの従来公知の種々の発泡剤が、いずれも使用可能であるが、たとえばプロパン、ｎ−ブタン、ｉ−ブタン、ｎ−ペンタン、ｉ−ペンタンなどの揮発性炭化水素が好適であり、これらがそれぞれ単独で使用される他、２種以上を併用することもできる。
また発泡シートには、発泡剤の他に、発泡の際の気泡の大きさ等を調整する気泡調整剤としてのタルクなどや、あるいは顔料などの着色剤、安定剤、充填剤、帯電防止剤、滑剤、展着剤、分散剤などの種々の添加剤を、本発明の効果を損なわない範囲で添加してもよい。
【００３６】
かくして得られた発泡シートの密度は、０．０２０〜０．３０ｇ／ｃｍ3の範囲内であるのが好ましい。
かかる密度範囲内であれば、青果用トレーとしての形状保有のための強度と梨、桃等の被収納物に対する柔軟な当触に必要な柔軟性とを保有する上で好都合であるといえる。
すなわち密度が０．０２０ｇ／ｃｍ3未満では強度が弱すぎて、被収納物を保持することが困難となり、逆に０．３０ｇ／ｃｍ3を越えると柔軟性が劣るために、被収納物を傷つけるおそれがある。なお発泡シートの密度は、とくに０．０２５〜０．１５ｇ／ｃｍ3の範囲が好ましい。
【００３７】
かかる発泡シートを真空成形、圧空成形などの従来公知の種々の熱成形方法によってシート成形することで、本発明の青果用トレーが製造される。
かくして得られる本発明の青果用トレーの一例を図１、２に示す。
図の青果用トレーＡは、梨、桃等の被収納物の形状に適した収納用凹部１を必要数、発泡シートからシート成形にて形成したものであって、図示していないが、収納用凹部１内の形状についても既知のごとくリブや突起などを形成して実施することが可能である。
【００３８】
【実施例】
以下に本発明を、実施例、比較例に基づいて説明する。
実施例１〜９、比較例１、２
表１に示す各樹脂の合計１００重量部に対して、気泡調整剤としてのタルク０．５部を添加、混合した混合物を、第１押出機（口径φ９０ｍｍ）および第２押出機（口径φ１１５ｍｍ）からなるタンデム押出機のうち第１押出機のホッパーに供給し、第１押出機のバレル中で加熱溶融した後、発泡剤として混合ブタン（ｎ−ブタン／イソブタン＝３０／７０）を圧入して溶融混合させた。
【００３９】
ついで第２押出機に移送してバレル内で均一に冷却後、口径１６０ｍｍの円筒状ダイから吐出速度１００ｋｇ／ｈｒで円筒状に押出発泡させ、得られた円筒状発泡体を冷却マンドレルで冷却成形し、円周上の２点でカッターにより切開して、表１に示す厚み、および密度を有する発泡シートを得た。
使用した樹脂は下記の通りである。
Ａ：ＨＲＭ−２（電気化学社製、ポリスチレン樹脂）
Ｂ：ＨＩＥ−７（電気化学社製、ゴム変性ポリスチレン樹脂、ゴム粒子はサラミ状）
Ｃ：ＵＲ−６２１（電気化学社製、ゴム変性ポリスチレン樹脂、ゴム粒子はコアシェル状）
Ｄ：ＤＳ２０１（ダウケミカル社製、エチレン-スチレンコポリマー（スチレン分６９ｗｔ％）
Ｅ：ＤＭ２００（ダウケミカル社製、エチレン-スチレンコポリマー（スチレン分６０ｗｔ％）
ただし、比較例２の樹脂Ｅのみ１００％では、所望の密度を有する発泡シートが得られなかった。
【００４０】
得られた発泡シートを、比較のための市販ＰＰ発泡シート（比較例３）および市販ＰＥシート（比較例４）とともに、それぞれ梨と桃の輸送用のトレーに成形して輸送テストを実施した。
梨用のトレーは２２個収納しうる形状のものとし、桃用は１３個収納可能な形状のものとした。また梨の輸送は、梨を収納したトレーをダンボール箱に２段積みにして収納し、桃の輸送は、桃を収納したトレーをダンボール箱に１段収納した。そしてそれぞれのダンボール箱を、トラックにて約４００ｋｍ輸送した後、ダンボール箱を開封し、中のトレーの状態、および果実の表面状態を確認した。
【００４１】
結果を表１に示す。
【００４２】
【表１】
0003721028.tif 000005
【００４３】
表において輸送テストの評価は、下記表２の通りである。
【００４４】
【表２】
0003721028.tif 000006
【００４５】
またリサイクル性と連続気泡率については以下のとおりである。
リサイクル性について：
実施例および比較例の発泡シート、その成形品、および成形クズを、それぞれ回転式せん断粉砕機に投入して粉砕品を得、その粉砕品を押出機に投入して１６０〜２５０℃で加熱、溶融させたのち、押出機出口に設けたスクリーンを通してゴミ、異物等を除去し、続いて複数個の小孔を有する口金から大気中に押出した。押し出された樹脂を冷却した後、ペレタイザーにてペレット化してリサイクルペレットを得た。ペレット化に関しては、架橋ＰＥ発泡シートを用いた比較例４以外のいずれの実施例、比較例も問題なかった。
【００４６】
つぎにこのリサイクルペレットを用いて、例示した押出発泡方法と同様にして発泡シート化を試みた。実施例の全ておよび比較例１、３の場合は、ゲル状物が発生したり、著しく発泡性を損なうことなく発泡シートを得ることができた。比較例２についても、確認のために発泡シート化を行ったが、例示したように良好な発泡シートは得られないものの、リサイクルによって変化したような形跡は見られなかった。
【００４７】
連続気泡率について：
連続気泡率は、エアーピクノメーター（空気比較式比重計）で測定した値である。連続気泡率が高い場合、部分的に気泡が破壊されることで２、３の気泡が合わさった粗大気泡が発生して、独立気泡を形成している部分とで不均一な気泡構造となる。その結果、外圧に対しての変形が不均一となるため、連続気泡率が高くなるにつれて機械物性が低下してくる。そして、まずトレー状に成形する時には均一な伸びが得られにくくなり、局部的に薄肉化するなどして成形性が悪化し、トレー状に成形した後は、強度、緩衝性が損なわれるなどの問題を生ずる。
【００４８】
【発明の効果】
本発明によれば、上記したように、青果用トレーとして、梨、桃、トマトなどの青果輸送に充分耐えうる強度と柔軟性（弾性）とを兼ね備えた好適品を供給できる。
本発明の効果としては、ポリスチレン系樹脂とエチレン−スチレン共重合体との混合樹脂を発泡させることで、基本的な樹脂種は同様で、その配合比率を変えることで、耐衝撃性にすぐれ、ポリスチレン系樹脂発泡体に近い剛性を持つものからポリエチレン系樹脂発泡体に近い柔軟性を有するものまで広い物性を有するものを提供することができる。また発泡性が大きく低下せず、熱成形が可能で、とくに細かくて複雑な形状も鮮明に成形できる。その結果、硬軟両方に適する各種の青果用トレーに使用できる。
【００４９】
またポリスチレン系樹脂にスチレン−ブタジエンゴムを添加したり、ポリエチレンを添加することによりポリスチレンの剛性を下げる試みがなされているが、どちらも添加量の増加に伴い発泡性が低下してくる。そのため、前者の場合は改質のための添加量が限られるため、柔軟性を付与するまでには至らず、後者は高価な相溶化剤を必要とする。
しかし本発明によれば、柔軟性に富む青果用トレーを得るために、ポリスチレン系樹脂とエチレン−スチレン共重合体との混合割合が５０／５０程度になっても押出発泡性が大きく低下することはない。
【００５０】
発泡シートの熱成形性については、剛性の強いポリスチレンの発泡シートは熱成形に優れるが、柔軟性に優れる素材であるポリエチレンの発泡シートは熱成形性に劣るため、架橋によりその特性をカバーしている。ただし、架橋処理を施すことによりリサイクル性が困難となるのが課題である。対して本発明は、柔軟性を増すために、エチレン−スチレン共重合体の混合量を増しても熱成形性は良好で、金型形状の型の出も鮮明である。またリサイクルも容易である。
【図面の簡単な説明】
【図１】本発明の青果用トレーの、実施の形態の一例を示す平面図である。
【図２】上記青果用トレーの、図１中II−II線断面図である。
【符号の説明】
Ａ  青果用トレー
１  収納用凹部
【図１】
0003721028.tif 000008
【図２】
0003721028.tif 000009